(57)【要約】【課題】本発明は、充放電効率が高いナトリウムイオン電池システムを提供することを課題とする。【解決手段】本発明は、ナトリウムイオン電池と、充電制御部とを有するナトリウムイオン電池システムであって、負極活物質がＮａ２Ｔｉ６Ｏ１３結晶相を有する活物質であり、負極活物質層が導電化材である炭素材料を含有し、上記充電制御部が、上記負極活物質の電位を、上記炭素材料にＮａイオンが不可逆的に挿入される電位よりも高く制御することを特徴とするナトリウムイオン電池システムを提供することにより、上記課題を解決する。【選択図】図５
2014078352.tif 000002
【特許請求の範囲】
【請求項１】
正極活物質を含有する正極活物質層と、負極活物質を含有する負極活物質層と、前記正極活物質層および前記負極活物質層の間に形成された電解質層とを有するナトリウムイオン電池と、
充電制御部と、
を有するナトリウムイオン電池システムであって、
前記負極活物質が、Ｎａ２Ｔｉ６Ｏ１３結晶相を有する活物質であり、
前記負極活物質層が、導電化材である炭素材料を含有し、
前記充電制御部が、前記負極活物質の電位を、前記炭素材料にＮａイオンが不可逆的に挿入される電位よりも高く制御することを特徴とするナトリウムイオン電池システム。
【請求項２】
前記炭素材料が、カーボンブラックであり、
前記充電制御部が、前記負極活物質の電位を、０．５Ｖ（ｖｓ  Ｎａ／Ｎａ＋）以上に制御することを特徴とする請求項１に記載のナトリウムイオン電池システム。
【請求項３】
前記Ｎａ２Ｔｉ６Ｏ１３結晶相の結晶子サイズが、１９０Å〜５２０Åの範囲内であることを特徴とする請求項１または請求項２に記載のナトリウムイオン電池システム。
【請求項４】
前記Ｎａ２Ｔｉ６Ｏ１３結晶相におけるＴｉの一部がＭ（Ｍは、Ｆｅ、Ｖ、Ｍｎ、Ｍｏ、Ａｌ、Ｃｒ、Ｍｇ、Ｎｂ、Ｗ、Ｚｒ、ＴａおよびＳｎの少なくとも一つである）で置換されていることを特徴とする請求項１から請求項３までのいずれかの請求項に記載のナトリウムイオン電池システム。
【発明の詳細な説明】
【技術分野】
【０００１】
本発明は、充放電効率が高いナトリウムイオン電池システムに関する。
【背景技術】
【０００２】
ナトリウムイオン電池は、Ｎａイオンが正極および負極の間を移動する電池である。ＮａはＬｉに比べて豊富に存在するため、ナトリウムイオン電池は、リチウムイオン電池に比べて低コスト化を図りやすいという利点がある。一般的に、ナトリウムイオン電池は、正極活物質を含有する正極活物質層と、負極活物質を含有する負極活物質層と、正極活物質層および負極活物質層の間に形成された電解質層とを有する。
【０００３】
ナトリウムイオン電池に用いられる負極活物質として、Ｎａ２Ｔｉ６Ｏ１３が知られている。例えば、非特許文献１には、Ｎａ２Ｔｉ６Ｏ１３を負極活物質に用いたナトリウムイオン電池が開示されている。また、ナトリウムイオン電池ではないものの、非特許文献２には、Ｎａ２Ｔｉ６Ｏ１３を負極活物質に用いたリチウムイオン電池が開示されている。同様の記載が、特許文献１の従来技術にも記載されている。また、特許文献２には、チタン酸リチウム（Ｌｉ４Ｔｉ５Ｏ１２）を負極活物質に用いたナトリウムイオン電池が開示されている。また、特許文献３には、ボールミルにより、活物質および炭素材料を複合化することが開示されている。
【先行技術文献】
【特許文献】
【０００４】
【特許文献１】特開２００９−１１７２５９号公報
【特許文献２】特開２０１１−０４９１２６号公報
【特許文献３】特開２００７−０４８６８２号公報
【非特許文献】
【０００５】
【非特許文献１】N. D. Trinh et al., “Synthesis, Characterization and Electrochemical Studies of Active Materials for Sodium Ion Batteries”, ECS Transactions, 35 (32) 91-98 (2011)
【非特許文献２】J. C. Perez-Flores et al., “On the Mechanism of Lithium Insertion into A2Ti6O13 (A = Na, Li)”, ECS Transactions, 41 (41) 195-206 (2012)
【発明の概要】
【発明が解決しようとする課題】
【０００６】
非特許文献１には、Ｎａ２Ｔｉ６Ｏ１３を負極活物質に用いたナトリウムイオン電池が開示されている。しかしながら、この電池は、Figure 8に記載されているように、初回の充放電効率が約２７％と低いという問題がある。
【０００７】
本発明は、上記実情に鑑みてなされたものであり、充放電効率が高いナトリウムイオン電池システムを提供することを主目的とする。
【課題を解決するための手段】
【０００８】
上記課題を達成するために、本発明においては、正極活物質を含有する正極活物質層と、負極活物質を含有する負極活物質層と、上記正極活物質層および上記負極活物質層の間に形成された電解質層とを有するナトリウムイオン電池と、充電制御部と、を有するナトリウムイオン電池システムであって、上記負極活物質が、Ｎａ２Ｔｉ６Ｏ１３結晶相を有する活物質であり、上記負極活物質層が、導電化材である炭素材料を含有し、上記充電制御部が、上記負極活物質の電位を、上記炭素材料にＮａイオンが不可逆的に挿入される電位よりも高く制御することを特徴とするナトリウムイオン電池システムを提供する。
【０００９】
本発明によれば、負極活物質の電位を所定の電位よりも高く制御することで、炭素材料およびＮａイオンの不可逆反応を抑制でき、充放電効率が高い電池とすることができる。
【００１０】
上記発明においては、上記炭素材料が、カーボンブラックであり、上記充電制御部が、上記負極活物質の電位を、０．５Ｖ（ｖｓ  Ｎａ／Ｎａ＋）以上に制御することが好ましい。
【００１１】
上記発明においては、上記Ｎａ２Ｔｉ６Ｏ１３結晶相の結晶子サイズが、１９０Å〜５２０Åの範囲内であることが好ましい。充放電効率の向上をさらに図ることができるからである。
【００１２】
上記発明においては、上記Ｎａ２Ｔｉ６Ｏ１３結晶相におけるＴｉの一部がＭ（Ｍは、Ｆｅ、Ｖ、Ｍｎ、Ｍｏ、Ａｌ、Ｃｒ、Ｍｇ、Ｎｂ、Ｗ、Ｚｒ、ＴａおよびＳｎの少なくとも一つである）で置換されていることが好ましい。レート特性の向上を図ることができるからである。
【発明の効果】
【００１３】
本発明のナトリウムイオン電池システムは、充放電効率が高いという効果を奏する。
【図面の簡単な説明】
【００１４】
【図１】本発明におけるナトリウムイオン電池の一例を示す概略断面図である。
【図２】本発明のナトリウムイオン電池システムの一例を示す模式図である。
【図３】本発明のナトリウムイオン電池システムの制御方法を示すフローチャートである。
【図４】実施例１で得られた活物質に対するＸＲＤ測定の結果である。
【図５】実施例１および比較例１における評価用電池の充放電試験の結果である。
【図６】実施例２−１〜２−５で得られた評価用電池の充放電試験の結果である。
【図７】実施例２−６で得られた評価用電池の充放電試験の結果である。
【図８】実施例１、３で得られた評価用電池の充放電試験の結果である。
【図９】実施例１、３で得られた評価用電池の充放電試験（充放電電流値に対するＮａ脱離容量）の結果である。
【図１０】実施例１、４で得られた評価用電池の充放電試験（充放電電流値に対するＮａ脱離容量）の結果である。
【発明を実施するための形態】
【００１５】
以下、本発明のナトリウムイオン電池システムについて詳細に説明する。
【００１６】
本発明のナトリウムイオン電池システムは、正極活物質を含有する正極活物質層と、負極活物質を含有する負極活物質層と、上記正極活物質層および上記負極活物質層の間に形成された電解質層とを有するナトリウムイオン電池と、充電制御部と、を有するナトリウムイオン電池システムであって、上記負極活物質が、Ｎａ２Ｔｉ６Ｏ１３結晶相を有する活物質であり、上記負極活物質層が、導電化材である炭素材料を含有し、上記充電制御部が、上記負極活物質の電位を、上記炭素材料にＮａイオンが不可逆的に挿入される電位よりも高く制御することを特徴とするものである。
【００１７】
図１は、本発明におけるナトリウムイオン電池の一例を示す概略断面図である。図１に示されるナトリウムイオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有するものである。本発明においては、負極活物質層２に含まれる負極活物質が、Ｎａ２Ｔｉ６Ｏ１３結晶相を有する活物質であり、負極活物質層２が、導電化材である炭素材料を含有する。
【００１８】
図２は、本発明のナトリウムイオン電池システムの一例を示す模式図である。図２に示すように、本発明のナトリウムイオン電池システム３０は、ナトリウムイオン電池１０と、充電制御部２０とを有する。充電制御部２０は、ナトリウムイオン電池１０における負極活物質の電位を、炭素材料にＮａイオンが不可逆的に挿入される電位（所定の電位）よりも高く制御するものである。充電時に、Ｎａ２Ｔｉ６Ｏ１３結晶相を有する負極活物質にはＮａが挿入され、負極活物質の電位（Ｎａ基準の電位）が低下する。本発明における充電制御部は、充電時に、負極活物質の電位が所定の電位以下とならないように制御する。具体的には、図３に示すように、負極活物質の電位が所定の電位に達した時点で、充電を終了する。
【００１９】
本発明によれば、負極活物質の電位を所定の電位よりも高く制御することで、炭素材料およびＮａイオンの不可逆反応を抑制でき、充放電効率が高い電池とすることができる。ここで、非特許文献１には、Ｎａ２Ｔｉ６Ｏ１３を負極活物質に用いたナトリウムイオン電池が開示されている。しかしながら、この電池は、Figure 8に記載されているように、初回の充放電効率が約２７％と低い。非特許文献１では、充放電効率が低い理由として、電解液分解による皮膜形成が副反応として生じている点が記載されている。しかしながら、本発明者は、皮膜形成の副反応だけでは、充放電効率がこれほどまで低くなることを説明できないと考え、他の理由が存在する可能性を考えた。そこで、鋭意研究を重ねた結果、炭素材料およびＮａイオンの不可逆反応による影響が、充放電効率に影響を与えることを見出し、負極活物質の電位が所定の電位以下とならないように制御することで、充放電効率の向上を図ることができることを確認した。
【００２０】
本発明における充電制御部は、負極活物質の電位を、炭素材料にＮａイオンが不可逆的に挿入される電位よりも高く制御することを一つの特徴とする。ここで、「炭素材料にＮａイオンが不可逆的に挿入される電位」とは、以下の測定により定義される電位をいう。まず、対象となる炭素材料を含む電極（作用極）と、金属Ｎａ（対極）とを有する電位測定用セルを準備する。電解液には、例えば、ＥＣ（エチレンカーボネート）およびＤＥＣ（ジエチルカーボネート）を同体積で混合した溶媒にＮａＰＦ６を濃度１ｍｏｌ／Ｌで溶解させたものを用いる。次に、電位測定用セルに対して、環境温度２５℃、電流値６ｍＡ／ｇで充放電試験を行う。この際、１回目の充放電におけるＮａ挿入下限電位（測定電圧範囲の下限）をＶ１とし、２回目の充放電におけるＮａ挿入下限電位をＶ２とした場合に、Ｖ１＞Ｖ２となる条件で充放電試験を行う。以後、Ｖｎ-１＞Ｖｎとなるようにｎ回の充放電を行う。このように、Ｎａ挿入下限電位を段階的に下げて充放電を行うと、ｍ回目（１＜ｍ＜ｎ）の充放電で、炭素材料およびＮａイオンの不可逆反応に由来する、充放電効率の低下が確認できる。本発明においては、その時の電位を、炭素材料にＮａイオンが不可逆的に挿入される電位と定義できる。Ｎａ挿入下限電位は、例えば０．１Ｖ刻みで、段階的に下げることが好ましい。
以下、本発明のナトリウムイオン電池システムについて、構成ごとに説明する。
【００２１】
１．ナトリウムイオン電池
本発明におけるナトリウムイオン電池は、負極活物質層、正極活物質層および電解質層を少なくとも有するものである。
【００２２】
（１）負極活物質層
まず、本発明における負極活物質層について説明する。本発明における負極活物質層は、負極活物質と、導電化材である炭素材料とを含有する層である。また、負極活物質層は、負極活物質の他に、結着材および固体電解質材料の少なくとも一つを含有していても良い。
【００２３】
（ｉ）負極活物質
本発明における負極活物質は、通常、Ｎａ２Ｔｉ６Ｏ１３結晶相を有するものである。なお、本発明における「Ｎａ２Ｔｉ６Ｏ１３結晶相」とは、後述するように、Ｎａ２Ｔｉ６Ｏ１３結晶相におけるＴｉの一部が他の元素で置換されたものを包含する概念である。Ｎａ２Ｔｉ６Ｏ１３結晶相の存在は、Ｘ線回折（ＸＲＤ）測定等により確認することができる。ＸＲＤ測定には、例えばＣｕＫα線を用いることができる。上記負極活物質は、例えば２θ＝１１．８°、１４．１°、２４．５°、２９．８°、３０．１°、３０．５°、３２．２°、３３．５°、４３．３°、４４．３°、４８．６°の位置にピークを有することが好ましい。なお、これらのピークの位置は、後述する実施例で得られた実測値であり、±０．５°の範囲内で前後していても良い。
【００２４】
また、上記負極活物質は、Ｎａ２Ｔｉ６Ｏ１３結晶相の割合が多いことが好ましく、具体的にはＮａ２Ｔｉ６Ｏ１３結晶相を主体として含有することが好ましい。ここで、「Ｎａ２Ｔｉ６Ｏ１３結晶相を主体とする」とは、上記負極活物質に含まれる全ての結晶相の中で、Ｎａ２Ｔｉ６Ｏ１３結晶相の割合が最も大きいことをいう。上記負極活物質に含まれるＮａ２Ｔｉ６Ｏ１３結晶相の割合は、５０ｍｏｌ％以上であることが好ましく、６０ｍｏｌ％以上であることがより好ましく、７０ｍｏｌ％以上であることがさらに好ましい。また、上記負極活物質は、Ｎａ２Ｔｉ６Ｏ１３結晶相のみから構成されるもの（単相の活物質）であっても良い。なお、上記負極活物質に含まれるＮａ２Ｔｉ６Ｏ１３結晶相の割合は、例えば、Ｘ線回折による定量分析法（例えば、Ｒ値による定量法、リートベルト法）により決定することができる。
【００２５】
また、Ｎａ２Ｔｉ６Ｏ１３結晶相における２θ＝１１．８°のピーク強度をＩＡとし、
酸化チタンにおける２θ＝２５．２°のピーク強度をＩＢとした場合、ＩＢ／ＩＡの値が、０．１以下であることが好ましく、０．０１以下であることがより好ましい。なお、ＩＢは０であっても良い。
【００２６】
本発明においては、Ｎａ２Ｔｉ６Ｏ１３結晶相の結晶子サイズが、後述する所定の範囲内にあることが好ましい。充放電効率の向上をさらに図ることができるからである。ここで、本発明者は、上述した炭素材料およびＮａイオンの不可逆反応による影響の他にも、Ｎａ２Ｔｉ６Ｏ１３結晶相の結晶子サイズが、充放電効率に影響を与えることを見出し、Ｎａ２Ｔｉ６Ｏ１３結晶相の結晶子サイズを所定の範囲内とすることで、充放電効率の向上を図ることができることを確認した。さらに、後述するように、Ｎａ２Ｔｉ６Ｏ１３結晶相の結晶子サイズのみならず、負極活物質と共に用いられる炭素材料の結晶性も、充放電効率に影響を与えることを見出し、炭素材料の結晶性を規定することで、充放電効率の向上を図ることができることを確認した。
【００２７】
Ｎａ２Ｔｉ６Ｏ１３結晶相の結晶子サイズは、例えば１９０Å以上であり、２４０Å以上であることが好ましく、２５０Å以上であることがより好ましい。Ｎａ２Ｔｉ６Ｏ１３結晶相の結晶子サイズが小さすぎると、不要な結晶相（例えば原料に由来する結晶相）の割合が多くなる可能性があるからである。例えば、固相法により、Ｎａ２Ｔｉ６Ｏ１３結晶相の結晶子サイズが小さい活物質を合成する場合、焼成温度を低くしたり、焼成時間を短くしたりする必要がある。その結果、例えば酸化チタンのような原料に由来する結晶相の割合が多くなる可能性があり、充放電効率の向上を十分に図ることができない可能性がある。
【００２８】
一方、Ｎａ２Ｔｉ６Ｏ１３結晶相の結晶子サイズは、通常、５２０Å以下であり、５１０Å以下であることが好ましく、５００Å以下であることがより好ましい。Ｎａ２Ｔｉ６Ｏ１３結晶相の結晶子サイズが大きすぎると、充放電効率が低下する可能性があるからである。充放電効率が低下する理由としては、Ｎａイオン伝導パスおよび電子伝導パスが長くなること、および、比表面積の減少に伴い反応活性点が減少すること等が挙げられる。なお、非特許文献１では、Ｎａ２Ｔｉ６Ｏ１３の合成の際に、８００℃で１日間焼成を行い、その後、９３０℃で３日間焼成を行っている。この焼成条件は、後述する実施例での焼成条件に比べて、焼成温度が高く、焼成時間も長い。そのため、非特許文献１で得られたＮａ２Ｔｉ６Ｏ１３の結晶子サイズは、本発明における結晶子サイズよりも大きい。
【００２９】
また、Ｎａ２Ｔｉ６Ｏ１３結晶相の結晶子サイズは、ＸＲＤ測定により得られたピークの半値幅から算出することができる。例えば、上述した２θ＝１１．８°のピークの半値全幅（ＦＷＨＭ）を用い、Scherrerの式により求めることができる。
Ｄ＝Ｋλ／（βｃｏｓθ）
Ｋ：Scherrer定数、λ：波長、β：結晶子の大きさによる回折線の拡がり、θ：回折角２θ／θ
なお、非特許文献１のFigure 5に記載されたＸＲＤパターンから、Ｎａ２Ｔｉ６Ｏ１３の結晶子サイズを正確に求めることは困難であるが、非常にピークが立っていることから、１μｍ弱程度であると推測される。
【００３０】
また、本発明においては、Ｎａ２Ｔｉ６Ｏ１３結晶相におけるＴｉの一部がＭ（Ｍは、Ｆｅ、Ｖ、Ｍｎ、Ｍｏ、Ａｌ、Ｃｒ、Ｍｇ、Ｎｂ、Ｗ、Ｚｒ、ＴａおよびＳｎの少なくとも一つである）で置換されていても良い。ＴｉをＭで置換することにより、レート特性の向上を図ることができる。レート特性が向上する理由は、必ずしも明らかではないが、Ｔｉの一部がＭで置換されることにより、活物質の電子伝導性が向上したためであると推測される。なお、Ｍで表される元素のイオン半径は、Ｔｉのイオン半径に近い。Ｍは、Ｆｅ、Ｖ、Ｍｎ、Ｗの少なくとも一つであることが好ましく、特にＦｅが好ましい。また、Ｍは、Ｔｉの価数（４価）とは異なる価数を有することが好ましい。具体的には、３価または５価の価数を有することが好ましい。Ｔｉとは価数が異なるＭを導入することで、ｎ型半導体またはｐ型半導体のような効果が生じ、電子伝導性が向上しやすくなるからである。
【００３１】
Ｍの置換量（Ｍ／（Ｍ＋Ｔｉ））は、特に限定されるものではないが、例えば０．１ａｔ％以上であることが好ましく、０．５ａｔ％以上であることがより好ましい。Ｍの置換量が少なすぎると、レート特性が十分に向上しない可能性があるからである。一方、Ｍの置換量（Ｍ／（Ｍ＋Ｔｉ））は、例えば２０ａｔ％以下であることが好ましく、１０ａｔ％以下であることがより好ましい。Ｍの置換量が多すぎると、結晶構造が変化してしまう可能性があるからである。なお、Ｍの置換量は、例えばＩＣＰにより求めることができる。
【００３２】
上記負極活物質は、金属Ｎａに対するＮａ挿入電位が１．０Ｖ以下であることが好ましく、０．５Ｖ〜１．０Ｖの範囲内であることがより好ましい。Ｎａ挿入電位が低すぎると、金属Ｎａの析出を十分に抑制できない可能性があり、Ｎａ挿入電位が高すぎると、電池電圧が小さくなる可能性があるからである。本発明においては、上記負極活物質のＮａ挿入電位を、サイクリックボルタンメトリ（ＣＶ）法により決定することができる。
【００３３】
上記負極活物質は、導電化材と複合化していることが好ましい。レート特性の向上を図ることができるからである。複合化される導電化材としては、所望の電子伝導性を有するものであれば特に限定されるものではないが、例えば炭素材料および金属材料を挙げることができ、中でも炭素材料が好ましい。炭素材料としては、アセチレンブラック、ケッチェンブラック、ファーネスブラック、サーマルブラック等のカーボンブラック；ＶＧＣＦ等の炭素繊維；グラファイト；ハードカーボン；コークス等を挙げることができる。金属材料としては、Ｆｅ、Ｃｕ、Ｎｉ、Ａｌ等を挙げることができる。「負極活物質と導電化材とが複合化されている」とは、通常、両者にメカノケミカル処理を行うことで得られる状態をいう。例えば、両者がナノオーダーで互いに密着するように分散している状態、および、一方の表面上に他方がナノオーダーで密着するように分散している状態等がある。なお、両者の間に化学結合が存在していても良い。複合化していることは、例えば、ＳＥＭ観察、ＴＥＭ観察、ＴＥＭ−ＥＥＬＳ法、Ｘ線吸収微細構造（ＸＡＦＳ）等により確認することができる。また、メカノケミカル処理としては、例えば、機械的エネルギーを付与できる処理を挙げることができ、例えば、ボールミル等を挙げることができる。また、市販の複合化装置（例えば、ホソカワミクロン社製ノビルタ）等を用いることもできる。
【００３４】
また、上記負極活物質が導電化材と複合化している場合、複合化した導電化材の割合は、例えば１重量％〜３０重量％の範囲内であることが好ましく、５重量％〜２０重量％の範囲内であることがより好ましい。複合化した導電化材の割合が少なすぎると、レート特性の向上を十分に図ることができない可能性があり、複合化した導電化材の割合が多すぎると、相対的に活物質の量が減り、容量が低下してしまう可能性があるからである。複合化した導電化材が炭素材料である場合、炭素材料の結晶性は高いことが好ましい。具体的には、後述するように、層間距離ｄ００２またはＤ／Ｇ比が所定の値となるように炭素材料が複合化されていることが好ましい。
【００３５】
上記負極活物質の形状は、例えば粒子状であることが好ましい。また、その平均粒径（Ｄ５０）は、例えば１ｎｍ〜１００μｍの範囲内、中でも１０ｎｍ〜３０μｍの範囲内であることが好ましい。
【００３６】
また、上記負極活物質の製造方法は、上述した活物質を得ることができる方法であれば特に限定されるものではないが、例えば固相法を挙げることができる。固相法の具体例としては、Ｎａ源（例えば炭酸ナトリウム）およびＴｉ源（例えば酸化チタン）を所定の割合で混合した原料組成物を用意し、その原料組成物を焼成する方法を挙げることができる。また、結晶子サイズは、例えば焼成温度および焼成時間を調整することで、コントロールすることができる。焼成温度が高い場合および焼成時間が長い場合に、結晶子サイズが大きくなる傾向にある。焼成温度は、例えば７００℃〜９００℃の範囲内であることが好ましく、７５０℃〜８５０℃の範囲内であることがより好ましい。焼成温度が低すぎると、固相反応が生じない可能性があり、焼成温度が高すぎると、不要な結晶相が生成する可能性があるからである。焼成時間は、例えば２０時間〜８０時間の範囲内であることが好ましく、４０時間〜６０時間の範囲内であることがより好ましい。焼成の雰囲気は、特に限定されるものではなく、酸素が存在する雰囲気であっても良く、不活性ガス雰囲気であっても良く、減圧（真空）雰囲気であっても良い。
【００３７】
（ii）導電化材
本発明における負極活物質層は、通常、導電化材を含有する。導電化材は、上記負極活物質と複合化したものであっても良く、複合化ではなく負極活物質層内で負極活物質と混合された状態で存在するものであっても良く、その両者であっても良い。本発明においては、上記導電化材として、少なくとも炭素材料が用いられる。導電化材としては、所望の電子伝導性を有するものであれば特に限定されるものではなく、上記「（ｉ）負極活物質」に記載した内容と同様である。中でも、本発明においては、炭素材料の結晶性が高いことが好ましい。炭素材料の結晶性が高いと、Ｎａイオンが炭素材料に挿入されにくくなり、Ｎａイオン挿入による不可逆容量を低減できるからである。その結果、充放電効率の向上をさらに図ることができる。炭素材料の結晶性は、例えば層間距離ｄ００２およびＤ／Ｇ比で規定できる。
【００３８】
上記炭素材料は、層間距離ｄ００２が、例えば３．５４Å以下であることが好ましく、３．５０Å以下であることがより好ましく、３．４０Å以下であることがさらに好ましい。結晶性の高い炭素材料とすることができるからである。一方、層間距離ｄ００２は、通常３．３６Å以上である。層間距離ｄ００２とは、炭素材料における（００２）面の面間隔をいい、具体的にはグラフェン層間の距離に該当する。層間距離ｄ００２は、例えばＣｕＫα線を用いたＸ線回折（ＸＲＤ）法により得られるピークから求めることができる。
【００３９】
上記炭素材料は、ラマン分光測定により求められるＤ／Ｇ比が、例えば０．９０以下であることが好ましく、０．８０以下であることがより好ましく、０．５０以下であることがさらに好ましく、０．２０以下であることが特に好ましい。結晶性の高い炭素材料とすることができるからである。Ｄ／Ｇ比とは、ラマン分光測定（波長５３２ｎｍ）において観察される、１５９０ｃｍ−１付近のグラファイト構造に由来するＧ−ｂａｎｄのピーク強度に対する、１３５０ｃｍ−１付近の欠陥構造に由来するＤ−ｂａｎｄのピーク強度をいう。
【００４０】
（iii）負極活物質層
本発明における負極活物質層は、結着材を含有していても良い。結着材としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材、スチレンブタジエンゴム等のゴム系結着材、ポリプロピレン（ＰＰ）、ポリエチレン（ＰＥ）等のオレフィン系結着材、カルボキシメチルセルロース（ＣＭＣ）等のセルロース系結着材等を挙げることができる。また、固体電解質材料としては、所望のイオン伝導性を有するものであれば特に限定されるものではないが、例えば、酸化物固体電解質材料、硫化物固体電解質材料を挙げることができる。なお、固体電解質材料については、後述する「（３）電解質層」で詳細に説明する。
【００４１】
負極活物質層における負極活物質の含有量は、容量の観点からはより多いことが好ましく、例えば６０重量％〜９９重量％の範囲内、中でも７０重量％〜９５重量％の範囲内であることが好ましい。また、導電化材の含有量は、所望の電子伝導性を確保できれば、より少ないことが好ましく、例えば５重量％〜８０重量％の範囲内、中でも１０重量％〜４０重量％の範囲内であることが好ましい。導電化材の含有量が少なすぎると、十分な電子伝導性が得られない可能性があり、導電化材の含有量が多すぎると、相対的に活物質の量が減り、容量が低下してしまう可能性があるからである。また、結着材の含有量は、負極活物質等を安定に固定化できれば、より少ないことが好ましく、例えば１重量％〜４０重量％の範囲内であることが好ましい。結着剤の含有量が少なすぎると、十分な結着性が得られない可能性があり、結着剤の含有量が多すぎると、相対的に活物質の量が減り、容量が低下してしまう可能性があるからである。また、固体電解質材料の含有量は、所望のイオン伝導性を確保できれば、より少ないことが好ましく、例えば１重量％〜４０重量％の範囲内であることが好ましい。固体電解質材料の含有量が少なすぎると、十分なイオン伝導性が得られない可能性があり、固体電解質材料の含有量が多すぎると、相対的に活物質の量が減り、容量が低下してしまう可能性があるからである。
【００４２】
また、負極活物質層の厚さは、電池の構成によって大きく異なるものであるが、例えば０．１μｍ〜１０００μｍの範囲内であることが好ましい。
【００４３】
（２）正極活物質層
次に、本発明における正極活物質層について説明する。本発明における正極活物質層は、少なくとも正極活物質を含有する層である。また、正極活物質層は、正極活物質の他に、導電化材、結着材および固体電解質材料の少なくとも一つを含有していても良い。
【００４４】
正極活物質としては、例えば、層状活物質、スピネル型活物質、オリビン型活物質等を挙げることができる。正極活物質の具体例としては、ＮａＦｅＯ２、ＮａＮｉＯ２、ＮａＣｏＯ２、ＮａＭｎＯ２、ＮａＶＯ２、Ｎａ（ＮｉＸＭｎ１−Ｘ）Ｏ２（０＜Ｘ＜１）、Ｎａ（ＦｅＸＭｎ１−Ｘ）Ｏ２（０＜Ｘ＜１）、ＮａＶＰＯ４Ｆ、Ｎａ２ＦｅＰＯ４Ｆ、Ｎａ３Ｖ２（ＰＯ４）３等を挙げることができる。
【００４５】
正極活物質の形状は、粒子状であることが好ましい。また、正極活物質の平均粒径（Ｄ５０）は、例えば１ｎｍ〜１００μｍの範囲内、中でも１０ｎｍ〜３０μｍの範囲内であることが好ましい。正極活物質層における正極活物質の含有量は、容量の観点からはより多いことが好ましく、例えば６０重量％〜９９重量％の範囲内、中でも７０重量％〜９５重量％の範囲内であることが好ましい。なお、正極活物質層に用いられる、導電化材、結着材および固体電解質材料の種類ならびに含有量については、上述した負極活物質層に記載した内容と同様であるので、ここでの記載は省略する。また、正極活物質層の厚さは、電池の構成によって大きく異なるものであるが、例えば０．１μｍ〜１０００μｍの範囲内であることが好ましい。
【００４６】
（３）電解質層
次に、本発明における電解質層について説明する。本発明における電解質層は、上記正極活物質層および上記負極活物質層の間に形成される層である。電解質層に含まれる電解質を介して、正極活物質と負極活物質との間のイオン伝導を行う。電解質層の形態は、特に限定されるものではなく、液体電解質層、ゲル電解質層、固体電解質層等を挙げることができる。
【００４７】
液体電解質層は、通常、非水電解液を用いてなる層である。非水電解液は、通常、ナトリウム塩および非水溶媒を含有する。ナトリウム塩としては、例えばＮａＰＦ６、ＮａＢＦ４、ＮａＣｌＯ４およびＮａＡｓＦ６等の無機ナトリウム塩；およびＮａＣＦ３ＳＯ３、ＮａＮ（ＣＦ３ＳＯ２）２、ＮａＮ（Ｃ２Ｆ５ＳＯ２）２、ＮａＮ（ＦＳＯ２）２、ＮａＣ（ＣＦ３ＳＯ２）３等の有機ナトリウム塩等を挙げることができる。非水溶媒としては、ナトリウム塩を溶解するものであれば特に限定されるものではない。例えば高誘電率溶媒としては、エチレンカーボネート（ＥＣ）、プロピレンカーボネート（ＰＣ）、ブチレンカーボネート（ＢＣ）等の環状エステル（環状カーボネート）、γ−ブチロラクトン、スルホラン、Ｎ−メチルピロリドン（ＮＭＰ）、１，３−ジメチル−２−イミダゾリジノン（ＤＭＩ）等を挙げることができる。一方、低粘度溶媒としては、ジメチルカーボネート（ＤＭＣ）、ジエチルカーボネート（ＤＥＣ）、エチルメチルカーボネート（ＥＭＣ）等の鎖状エステル（鎖状カーボネート）、メチルアセテート、エチルアセテート等のアセテート類、２−メチルテトラヒドロフラン等のエーテル等を挙げることができる。高誘電率溶媒および低粘度溶媒を混合した混合溶媒を用いても良い。非水電解液におけるナトリウム塩の濃度は、例えば０．３ｍｏｌ／Ｌ〜５ｍｏｌ／Ｌの範囲内であり、０．８ｍｏｌ／Ｌ〜１．５ｍｏｌ／Ｌの範囲内であることが好ましい。ナトリウム塩の濃度が低すぎるとハイレート時の容量低下が生じる可能性があり、ナトリウム塩の濃度が高すぎると粘性が高くなり低温での容量低下が生じる可能性があるからである。なお、本発明においては、非水電解液として、例えばイオン性液体等の低揮発性液体を用いても良い。
【００４８】
ゲル電解質層は、例えば、非水電解液にポリマーを添加してゲル化することで得ることができる。具体的には、非水電解液に、ポリエチレンオキシド（ＰＥＯ）、ポリアクリルニトリル（ＰＡＮ）またはポリメチルメタクリレート（ＰＭＭＡ）等のポリマーを添加することにより、ゲル化を行うことができる。
【００４９】
固体電解質層は、固体電解質材料を用いてなる層である。固体電解質材料としては、Ｎａイオン伝導性を有するものであれば特に限定されるものではないが、例えば酸化物固体電解質材料および硫化物固体電解質材料を挙げることができる。酸化物固体電解質材料としては、例えばＮａ３Ｚｒ２Ｓｉ２ＰＯ１２、βアルミナ固体電解質（Ｎａ２Ｏ−１１Ａｌ２Ｏ３等）等を挙げることができる。硫化物固体電解質材料としては、例えばＮａ２Ｓ−Ｐ２Ｓ５等を挙げることができる。
【００５０】
本発明における固体電解質材料は、非晶質であっても良く、結晶質であっても良い。また、固体電解質材料の形状は、粒子状であることが好ましい。また、固体電解質材料の平均粒径（Ｄ５０）は、例えば１ｎｍ〜１００μｍの範囲内、中でも１０ｎｍ〜３０μｍの範囲内であることが好ましい。
【００５１】
電解質層の厚さは、電解質の種類および電池の構成によって大きく異なるものであるが、例えば０．１μｍ〜１０００μｍの範囲内、中でも０．１μｍ〜３００μｍの範囲内であることが好ましい。
【００５２】
（４）その他の構成
本発明におけるナトリウムイオン電池は、上述した負極活物質層、正極活物質層および電解質層を少なくとも有するものである。さらに通常は、正極活物質層の集電を行う正極集電体、および、負極活物質層の集電を行う負極集電体を有する。正極集電体の材料としては、例えばＳＵＳ、アルミニウム、ニッケル、鉄、チタンおよびカーボン等を挙げることができる。一方、負極集電体の材料としては、例えばＳＵＳ、銅、ニッケルおよびカーボン等を挙げることができる。また、正極集電体および負極集電体の形状としては、例えば、箔状、メッシュ状、多孔質状等を挙げることができる。
【００５３】
本発明におけるナトリウムイオン電池は、正極活物質層および負極活物質層の間に、セパレータを有していても良い。より安全性の高い電池を得ることができるからである。セパレータの材料としては、例えば、ポリエチレン（ＰＥ）、ポリプロピレン（ＰＰ）、セルロース、ポリフッ化ビニリデン等の多孔膜；および樹脂不織布、ガラス繊維不織布等の不織布等を挙げることができる。また、セパレータは、単層構造（例えばＰＥ、ＰＰ）であっても良く、積層構造（例えばＰＰ／ＰＥ／ＰＰ）であっても良い。また、本発明に用いられる電池ケースには、一般的な電池の電池ケースを用いることができる。電池ケースとしては、例えばＳＵＳ製電池ケース等を挙げることができる。
【００５４】
（５）ナトリウムイオン電池
本発明におけるナトリウムイオン電池は、上述した正極活物質層、負極活物質層および電解質層を有するものであれば特に限定されるものではない。また、本発明におけるナトリウムイオン電池は、電解質層が固体電解質層である電池であっても良く、電解質層が液体電解質層である電池であって良く、電解質層がゲル電解質層である電池であっても良い。さらに、本発明におけるナトリウムイオン電池は、一次電池であっても良く、二次電池であっても良いが、中でも、二次電池であることが好ましい。繰り返し充放電でき、例えば車載用電池として有用だからである。また、本発明におけるナトリウムイオン電池の形状としては、例えば、コイン型、ラミネート型、円筒型および角型等を挙げることができる。また、ナトリウムイオン電池の製造方法は、特に限定されるものではなく、一般的なナトリウムイオン電池における製造方法と同様である。
【００５５】
２．充電制御部
本発明における充電制御部は、上記負極活物質の電位を、上記炭素材料にＮａイオンが不可逆的に挿入される電位よりも高く制御するものである。なお、この電位の測定方法については、上述した通りである。一方、ナトリウムイオン電池を作動させるため、本発明における充電制御部は、負極活物質の電位を、負極活物質のＮａ挿入電位よりも低く制御するものである。
【００５６】
本発明における充電制御部は、負極活物質の電位を炭素材料にＮａイオンが不可逆的に挿入される電位よりも高く制御するものであれば、特に限定されるものではなく、制御する下限電位は、炭素材料の種類に応じて、適宜決定される。例えば、炭素材料が、アセチレンブラックに代表されるカーボンブラックである場合、充電制御部は、負極活物質の電位を、例えば０．５Ｖ（ｖｓ  Ｎａ／Ｎａ＋）以上に制御することが好ましく、０．６Ｖ（ｖｓ  Ｎａ／Ｎａ＋）以上に制御することがより好ましい。カーボンブラックは、比較的結晶性が低いため、炭素材料にＮａイオンが不可逆的に挿入される電位が高い。その電位は、Ｎａ２Ｔｉ６Ｏ１３結晶相を有する負極活物質のＮａ挿入電位と比較的近いため、問題が生じやすい。また、Ｎａ２Ｔｉ６Ｏ１３結晶相を有する負極活物質の影響により、カーボンブラックおよびＮａイオンの不可逆反応が促進されている可能性も考えられる。
【００５７】
充電制御部の構成は特に限定されるものではないが、例えば、負極活物質の電位をナトリウム基準で測定する測定部と、負極活物質の電位に応じて電流を遮断するスイッチ部とから構成されるものを挙げることができる。
【００５８】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５９】
以下に実施例を示して本発明をさらに具体的に説明する。
【００６０】
［実施例１］
（活物質の合成）
出発原料として、炭酸ナトリウム（Ｎａ２ＣＯ３）および酸化チタン（anatase、ＴｉＯ２）を、Ｎａ２ＣＯ３：ＴｉＯ２＝１：６のモル比で秤量し、エタノール中で混合した。次に、エタノールを乾燥除去し、ペレットに成型し、マッフル炉にて８００℃、６０時間の条件で焼成を行った。これにより、Ｎａ２Ｔｉ６Ｏ１３結晶相を有する活物質を得た。
【００６１】
（評価用電池の作製）
得られた活物質を用いた評価用電池を作製した。まず、得られた活物質と、導電化材（アセチレンブラック、層間距離ｄ００２＝３．５４Å、Ｄ／Ｇ比＝０．８７）と、結着材（ポリフッ化ビニリデン、ＰＶＤＦ）とを、活物質：導電化材：結着材＝８５：１０：５の重量比で混合し、混練することにより、ペーストを得た。次に、得られたペーストを、銅箔上にドクターブレードにて塗工し、乾燥し、プレスすることにより、厚さ２０μｍの試験電極を得た。
【００６２】
その後、ＣＲ２０３２型コインセルを用い、作用極として上記試験電極を用い、対極として金属Ｎａを用い、セパレータとしてポリエチレン／ポリプロピレン／ポリエチレンの多孔質セパレータ（厚さ２５μｍ）を用いた。電解液には、ＥＣ（エチレンカーボネート）およびＤＥＣ（ジエチルカーボネート）を同体積で混合した溶媒にＮａＰＦ６を濃度１ｍｏｌ／Ｌで溶解させたものを用いた。これにより、評価用電池を得た。
【００６３】
［評価１］
（炭素材料の評価）
実施例１で用いたアセチレンブラックに対して、炭素材料にＮａイオンが不可逆的に挿入される電位を測定した。まず、対象となる炭素材料を含む電極（作用極）と、金属Ｎａ（対極）とを有する電位測定用セルを準備した。電解液には、ＥＣ（エチレンカーボネート）およびＤＥＣ（ジエチルカーボネート）を同体積で混合した溶媒にＮａＰＦ６を濃度１ｍｏｌ／Ｌで溶解させたものを用いた。次に、電位測定用セルに対して、環境温度２５℃、電流値６ｍＡ／ｇで充放電試験を行った。この際、Ｎａ挿入下限電位を、０．７Ｖから０．１Ｖ刻みで段階的に下げた。その結果、０．４Ｖの時点で、炭素材料およびＮａイオンの不可逆反応に由来する、充放電効率の低下が確認された。そのため、炭素材料にＮａイオンが不可逆的に挿入される電位を０.４Ｖと判断した。
【００６４】
（ＸＲＤ測定）
実施例１で得られた活物質に対して、ＣｕＫα線を用いたＸ線回折（ＸＲＤ）測定を行った。その結果を図４に示す。図４に示すように、実施例１では、２θ＝１１．８°、１４．１°、２４．５°、２９．８°、３０．１°、３０．５°、３２．２°、３３．５°、４３．３°、４４．３°、４８．６°の位置に、Ｎａ２Ｔｉ６Ｏ１３結晶相を示す典型的なピークが確認された。また、Ｎａ２Ｔｉ６Ｏ１３結晶相における２θ＝１１．８°のピーク強度をＩＡとし、酸化チタンにおける２θ＝２５．２°のピーク強度をＩＢとした場合、ＩＢ／ＩＡの値は０．０８であった。
【００６５】
（充放電試験）
実施例１で得られた評価用電池に対して、充放電試験を行った。具体的には、環境温度２５℃、電流値６ｍＡ／ｇ、電圧範囲０．５Ｖ〜２．５Ｖの条件で行い、初回の充放電効率を求めた。一方、比較例１として、電圧範囲を１０ｍＶ〜２．５Ｖに変更したこと以外は、実施例１と同様にして初回の充放電効率を求めた。その結果を表１および図５に示す。
【００６６】
【表１】
2014078352.tif 000003
【００６７】
表１および図５に示すように、Ｎａ２Ｔｉ６Ｏ１３結晶相を有する活物質の電位を、０．５Ｖ（ｖｓ  Ｎａ／Ｎａ＋）以上に制御することにより、充放電効率が向上することが確認できた。
【００６８】
［実施例２−１］
（活物質の合成）
出発原料として、炭酸ナトリウム（Ｎａ２ＣＯ３）および酸化チタン（anatase、ＴｉＯ２）を、Ｎａ２ＣＯ３：ＴｉＯ２＝１：６のモル比で秤量し、エタノール中で混合した。次に、エタノールを乾燥除去し、ペレットに成型し、マッフル炉にて７００℃、６０時間の条件で焼成を行った。これにより、Ｎａ２Ｔｉ６Ｏ１３結晶相を有する活物質を得た。得られた活物質を用いたこと以外は、実施例１と同様にして評価用電池を得た。
【００６９】
［実施例２−２］
８００℃、３０時間の条件で焼成を行ったこと以外は、実施例２−１と同様にして活物質を得た。さらに、得られた活物質を用いたこと以外は、実施例２−１と同様にして評価用電池を得た。
【００７０】
［実施例２−３］
８００℃、６０時間の条件で焼成を行ったこと以外は、実施例２−１と同様にして活物質を得た。さらに、得られた活物質を用いたこと以外は、実施例２−１と同様にして評価用電池を得た。なお、実施例２−３の条件は、上述した実施例１と同じ条件である。
【００７１】
［実施例２−４］
９００℃、３０時間の条件で焼成を行ったこと以外は、実施例２−１と同様にして活物質を得た。さらに、得られた活物質を用いたこと以外は、実施例２−１と同様にして評価用電池を得た。
【００７２】
［実施例２−５］
９００℃、６０時間の条件で焼成を行ったこと以外は、実施例２−１と同様にして活物質を得た。さらに、得られた活物質を用いたこと以外は、実施例２−１と同様にして評価用電池を得た。
【００７３】
［評価２］
（充放電試験）
実施例２−１〜２−５で得られた評価用電池に対して、充放電試験を行った。具体的には、環境温度２５℃、電流値６ｍＡ／ｇ、電圧範囲０．５Ｖ〜２．５Ｖの条件で行い、初回の充放電効率を求めた。その結果を表２および図６に示す。
【００７４】
【表２】
2014078352.tif 000004
【００７５】
表２および図６に示すように、結晶子サイズが１９０Å〜５２０Åの範囲内にある場合に、充放電効率が向上することが明らかとなった。特に、結晶子サイズが２５０Å〜５００Åの範囲内にある場合には、８０％を超える充放電効率が実現できた。
【００７６】
［実施例２−６］
導電化材として、グラファイト（層間距離ｄ００２＝３．３６Å、Ｄ／Ｇ比＝０．１２）を用いたこと以外は、実施例２−３と同様にして評価用電池を得た。
【００７７】
［実施例２−７］
導電化材として、ＶＧＣＦ（層間距離ｄ００２＝３．３７Å、Ｄ／Ｇ比＝０．０７）を用いたこと以外は、実施例２−３と同様にして評価用電池を得た。
【００７８】
［評価３］
（充放電試験）
実施例２−３、２−６、２−７で得られた評価用電池に対して、充放電試験を行った。具体的には、環境温度２５℃、電流値６ｍＡ／ｇ、電圧範囲０．５Ｖ〜２．５Ｖの条件で行い、初回の充放電効率を求めた。その結果を表３に示す。
【００７９】
【表３】
2014078352.tif 000005
【００８０】
表３に示すように、導電化材の結晶性が高いほど（層間距離ｄ００２が小さいほど、Ｄ／Ｇ比が小さいほど）、充放電効率が向上することが明らかになった。図７は、最も充放電効率が高かった実施例２−６の結果である。
【００８１】
［実施例３］
実施例１で得られた活物質と、アセチレンブラック（層間距離ｄ００２＝３．５４Å、Ｄ／Ｇ比＝０．８７）とを、活物質：アセチレンブラック＝９０：１０の重量比となるように秤量し、これらの混合物をＺｒＯ２製ポットに入れ、ボールミル処理（１８０ｒｐｍ×２４時間）を行った。これにより、アセチレンブラックが複合化した活物質を得た。得られた複合化活物質を用いたこと以外は、実施例１と同様にして評価用電池を得た。
【００８２】
［評価４］
（充放電試験）
実施例１、３で得られた評価用電池に対して、充放電試験を行った。具体的には、環境温度２５℃、電圧範囲０．５Ｖ〜２．５Ｖの条件で行った。電流値は、６ｍＡ／ｇ、３０ｍＡ／ｇ、１５０ｍＡ／ｇ、７５０ｍＡ／ｇと変化させた。その結果を図８、図９に示す。図８、図９に示すように、実施例３は、実施例１に比べて、容量、レート特性、サイクル特性の面で優れていることが確認できた。
【００８３】
［実施例４］
出発原料として、炭酸ナトリウム（Ｎａ２ＣＯ３）、酸化チタン（anatase、ＴｉＯ２）および酸化鉄（Ｆｅ２Ｏ３）を、Ｎａ２ＣＯ３：ＴｉＯ２：Ｆｅ２Ｏ３＝１：５．９４：０．０３のモル比で秤量し、エタノール中で混合した。なお、Ｆｅの置換量（Ｆｅ／（Ｆｅ＋Ｔｉ））は１ａｔ％である。次に、エタノールを乾燥除去し、ペレットに成型し、マッフル炉にて８００℃、６０時間の条件で焼成を行った。これにより、Ｎａ２Ｔｉ６Ｏ１３におけるＴｉの一部がＦｅで置換された結晶相（Ｎａ２Ｔｉ６−ｘＦｅｘＯ１３、ｘ＝０．０６）を有する活物質を得た。得られた活物質を用いたこと以外は、実施例１と同様にして評価用電池を得た。
【００８４】
［評価５］
（充放電試験）
実施例１、４で得られた評価用電池に対して、充放電試験を行った。具体的には、環境温度２５℃、電圧範囲０．５Ｖ〜２．５Ｖの条件で行った。電流値は、６ｍＡ／ｇ、３０ｍＡ／ｇ、１５０ｍＡ／ｇ、７５０ｍＡ／ｇと変化させた。その結果を図１０に示す。図１０に示すように、実施例４は、実施例１に比べて、全ての電流値において容量が増加した。さらに、７５０ｍＡ／ｇと電流値が大きい時に、実施例４では、実施例１に対する容量の増加率が大きかった。このように、Ｎａ２Ｔｉ６Ｏ１３におけるＴｉの一部をＦｅで置換することにより、容量およびレート特性が向上することが確認できた。
【符号の説明】
【００８５】
１  …  正極活物質層
２  …  負極活物質層
３  …  電解質層
４  …  正極集電体
５  …  負極集電体
６  …  電池ケース
１０  …  ナトリウムイオン電池
２０  …  充電制御部
３０  …  ナトリウムイオン電池システム
【図１】
2014078352.tif 000006
【図２】
2014078352.tif 000007
【図３】
2014078352.tif 000008
【図４】
2014078352.tif 000009
【図５】
2014078352.tif 000010
【図６】
2014078352.tif 000011
【図７】
2014078352.tif 000012
【図８】
2014078352.tif 000013
【図９】
2014078352.tif 000014
【図１０】
2014078352.tif 000015